(57)【特許請求の範囲】
【請求項１】
水性ブラックインクおよび水性シアンインクを含むインクジェット記録用水性インクセットであって、
前記水性ブラックインクが、ブラック着色剤、水、水溶性有機溶剤およびアセチレングリコール系界面活性剤（ジオールのエチレンオキサイド付加物の１０ｍｏｌ付加物）を含み、
前記ブラック着色剤が、カルボキシ基およびスルホ基の少なくとも一方の基により修飾された自己分散型カーボンブラックを含み、
前記水性ブラックインクに含まれる水溶性有機溶剤が、ジプロピレングリコール−ｎ−プロピルエーテルを含み、
前記水性シアンインクが、シアン着色剤、水および水溶性有機溶剤を含み、
前記シアン着色剤が、一般式（１）で表される染料を含み、
前記シアンインクに含まれる水溶性有機溶剤が、トリエチレングリコール−ｎ−ブチルエーテルを含むことを特徴とするインクジェット記録用水性インクセット。
【化１】
0005682748.tif 000019
一般式（１）において、
環Ａ１、Ａ２およびＡ３は、それぞれ、ベンゼン環、２，３−ピリジン環および３，２−ピリジン環からなる群から選択される少なくとも一つであり、且つ、環Ａ１、Ａ２およびＡ３の少なくとも一つは、２，３−ピリジン環または３，２−ピリジン環であり、環Ａ１、Ａ２およびＡ３は互いに同一でも異なっていてもよく、
ａは、１．０≦ａ≦３．０を満たし、ｂは、０．２≦ｂ≦１．８を満たし、ｃは、０．８≦ｃ≦１．６を満たし、且つ、ａ、ｂおよびｃは、２≦ａ＋ｂ＋ｃ≦４を満たし、
ｚは、１≦ｚ≦３を満たす整数であり、
Ｒ０は、炭素原子数１〜６の直鎖アルキレン基である。
【請求項２】
前記自己分散型カーボンブラックが、カルボキシ基により修飾された自己分散型カーボンブラックであることを特徴とする請求項１記載のインクジェット記録用水性インクセット。
【請求項３】
前記水性ブラックインク全量に対する前記自己分散型カーボンブラックの配合量が、２重量％〜８重量％であり、
前記水性シアンインク全量に対する一般式（１）で表される染料の配合量が、２重量％〜６重量％であることを特徴とする請求項１または２記載のインクジェット記録用水性インクセット。
【請求項４】
前記水性シアンインクが、湿潤剤としてグリセリンを５重量％〜５０重量％含み、かつ、浸透剤としてトリエチレングリコール−ｎ−ブチルエーテルを０．５重量％〜１０重量％含むことを特徴とする請求項１〜３のいずれか一項に記載のインクジェット記録用水性インクセット。
【請求項５】
前記水性ブラックインクが、湿潤剤としてグリセリンを５重量％〜５０重量％含み、かつ、浸透剤としてジプロプレングリコール−ｎ−プロピルエーテルを０．５重量％〜１０重量％含むことを特徴とする請求項１〜４のいずれか一項に記載のインクジェット記録用水性インクセット。
【請求項６】
記録媒体に水性インクセットを構成する水性インクをインクジェット方式により吐出するインクジェットヘッドのノズル形成面における凝集抑制方法であって、
前記水性インクセットが、請求項１〜５のいずれか一項に記載のインクジェット記録用水性インクセットであることを特徴とする凝集抑制方法。
【請求項７】
インクセット収容部およびインク吐出手段を含むインクジェット記録装置であって、
前記インクセット収容部に、請求項１〜５のいずれか一項に記載のインクジェット記録用水性インクセットが収容され、
前記インクジェット記録用水性インクセットを構成する水性ブラックインクおよび水性シアンインクが、それぞれ、前記インク吐出手段によって記録媒体に吐出されることを特徴とするインクジェット記録装置。
【発明の詳細な説明】
【技術分野】
【０００１】
本発明は、インクジェット記録用水性インクセット、インクジェット記録方法およびインクジェット記録装置に関する。
【背景技術】
【０００２】
近年、顔料ブラックインクおよび染料カラーインクを含むインクジェット記録用水性インクセットが普及している。このようなインクセットに用いる水性シアンインクとして、Ｃ．Ｉ．アシッドブルー７４およびＣ．Ｉ．アシッドブルー９等のシアン染料を含むインクが知られている。しかし、前記シアン染料は、耐光性が充分でない。このため、市販の水性シアンインクには、Ｃ．Ｉ．ダイレクトブルー８６およびＣ．Ｉ．ダイレクトブルー１９９等の銅フタロシアニン系染料が広く用いられている。これらの一般的な銅フタロシアニン系染料は、マゼンタ染料やイエロー染料と比べても耐光性に優れているものの、オゾンとの接触により退色・変色しやすく、記録物において色変化および光学濃度の低下が生じるという問題がある。このため、耐オゾン性を向上させた銅フタロシアニン系染料が提案されている（特許文献１）。
【０００３】
前記水性インクセットは、前記染料シアンインクの耐光性、耐オゾン性に優れていることに加え、さらに、前記染料シアンインクの噴射安定性および前記顔料ブラックインクと前記染料シアンインクとの非凝集性にも優れていることが求められる。前記非凝集性とは、例えば、インクジェット記録装置において、インクジェットヘッドのノズル形成面をワイパ部材で拭う際に前記顔料ブラックインクと前記染料シアンインクが接触しても凝集を起こさないことである。
【先行技術文献】
【特許文献】
【０００４】
【特許文献１】特開平３−１０３４８４号公報
【発明の概要】
【発明が解決しようとする課題】
【０００５】
そこで、本発明は、染料シアンインクの耐光性、耐オゾン性および噴射安定性に優れ、且つ、顔料ブラックインクと染料シアンインクとの非凝集性にも優れた顔料ブラックインクおよび染料シアンインクを含むインクジェット記録用水性インクセットを提供することを目的とする。
【課題を解決するための手段】
【０００６】
前記目的を達成するために、本発明のインクジェット記録用水性インクセットは、
水性ブラックインクおよび水性シアンインクを含むインクジェット記録用水性インクセットであって、
前記水性ブラックインクが、ブラック着色剤、水および水溶性有機溶剤を含み、
前記ブラック着色剤が、カルボキシ基およびスルホ基の少なくとも一方の基により修飾された自己分散型カーボンブラックを含み、
前記水性シアンインクが、シアン着色剤、水および水溶性有機溶剤を含み、
前記シアン着色剤が、一般式（１）で表される染料を含むことを特徴とする。
【化１】
0005682748.tif 000002
一般式（１）において、
環Ａ１、Ａ２およびＡ３は、それぞれ、ベンゼン環、２，３−ピリジン環および３，２−ピリジン環からなる群から選択される少なくとも一つであり、且つ、環Ａ１、Ａ２およびＡ３の少なくとも一つは、２，３−ピリジン環または３，２−ピリジン環であり、環Ａ１、Ａ２およびＡ３は互いに同一でも異なっていてもよく、
ａは、０≦ａ≦４を満たし、ｂは、０≦ｂ≦４を満たし、ｃは、０≦ｃ≦４を満たし、且つ、ａ、ｂおよびｃは、０≦ａ＋ｂ＋ｃ≦４を満たし、
ｚは、１≦ｚ≦３を満たす整数であり、
Ｒ０は、炭素原子数１〜６の直鎖アルキル基である。
【発明の効果】
【０００７】
本発明のインクジェット記録用水性インクセットは、染料シアンインクの耐光性、耐オゾン性および噴射安定性に優れ、且つ、顔料ブラックインクと染料シアンインクとの非凝集性にも優れる。
【図面の簡単な説明】
【０００８】
【図１】図１は、本発明のインクジェット記録装置の一例の構成を示す概略斜視図である。
【図２】図２は、本発明の実施例における凝集性評価の方法を説明する図である。
【発明を実施するための形態】
【０００９】
本発明のインクジェット記録用水性インクセット（以下、単に「水性インクセット」または「インクセット」と言うことがある）について説明する。本発明の水性インクセットは、水性ブラックインクおよび水性シアンインクを含む。
【００１０】
（水性ブラックインク）
前述のとおり、前記水性ブラックインクは、ブラック着色剤、水および水溶性有機溶剤を含む。前記ブラック着色剤は、カルボキシ基およびスルホ基の少なくとも一方の基により修飾された自己分散型カーボンブラックを含む。本発明において、カルボキシ基およびスルホ基の少なくとも一方の基により修飾された自己分散型カーボンブラック（以下、「特定基修飾自己分散型カーボンブラック」とも言う）と、前記特定の水性シアンインクとを組み合わせることで、非凝集性に優れたものとすることができる。前記特定基修飾自己分散型カーボンブラックは、例えば、後述のカーボンブラックに対し特表２００８−５２４４００号公報に記載の方法で処理することにより調製できる。また、前記特定基修飾自己分散型カーボンブラックは、市販品を用いてもよい。前記市販品としては、例えば、キャボット・スペシャルティ・ケミカルズ社製の「ＣＡＢ−Ｏ−ＪＥＴ（登録商標）２００」、「ＣＡＢ−Ｏ−ＪＥＴ（登録商標）３００」等があげられる。前記水性ブラックインクは、高分子顔料分散剤を含んでもよいし、含まなくてもよい。前記水性ブラックインクが高分子顔料分散剤を含む場合には、前記水性ブラックインクの粘度に影響を与えない程度の量であることが好ましい。このように、本発明の水性ブラックインクは、自己分散型カーボンブラックを使用するため、高分子顔料分散剤に起因する粘度上昇の問題が無く、且つ、吐出安定性および保存安定性に優れたものとすることができる。
【００１１】
前記特定基修飾自己分散型カーボンブラックの原料として用いることができるカーボンブラックとしては、例えば、ファーネスブラック、ランプブラック、アセチレンブラック、チャンネルブラック等があげられる。特に、前記処理を行うのに適したカーボンブラックとしては、例えば、三菱化学（株）製の「ＭＡ８」および「ＭＡ１００」、デグサ社製の「カラーブラックＦＷ２００」等があげられる。
【００１２】
前記水性ブラックインク全量に対する前記特定基修飾自己分散型カーボンブラックの固形分配合量（顔料固形分量）は、特に限定されず、例えば、所望の光学濃度または色彩等により、適宜決定できる。前記顔料固形分量は、例えば、０．１重量％〜２０重量％であり、好ましくは、１重量％〜１０重量％であり、より好ましくは、２重量％〜８重量％である。
【００１３】
前記ブラック着色剤は、本発明の効果を損なわない範囲において、前記特定基修飾自己分散型カーボンブラックに加え、さらに他の顔料および染料等を含んでもよい。
【００１４】
前記水は、イオン交換水または純水であることが好ましい。前記水性ブラックインク全量に対する前記水の配合量（水割合）は、例えば、１０重量％〜９０重量％であり、好ましくは、４０重量％〜８０重量％である。前記水割合は、例えば、他の成分の残部としてもよい。
【００１５】
前記水溶性有機溶剤としては、例えば、インクジェットヘッドのノズル先端部における水性ブラックインクの乾燥を防止する湿潤剤および記録媒体上での乾燥速度を調整する浸透剤があげられる。
【００１６】
前記湿潤剤は、特に限定されず、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン等のケトン；ジアセトンアルコール等のケトアルコール；テトラヒドロフラン、ジオキサン等のエーテル；ポリアルキレングリコール、アルキレングリコール、グリセリン等の多価アルコール；２−ピロリドン；Ｎ−メチル−２−ピロリドン；１，３−ジメチル−２−イミダゾリジノン等があげられる。前記ポリアルキレングリコールは、例えば、ポリエチレングリコール、ポリプロピレングリコール等があげられる。前記アルキレングリコールは、例えば、エチレングリコール、プロピレングリコール、ブチレングリコール、ジエチレングリコール、トリエチレングリコール、ジプロピレングリコール、トリプロピレングリコール、チオジグリコール、へキシレングリコール等があげられる。これらの湿潤剤は、１種類を単独で用いてもよいし、２種類以上を併用してもよい。これらの中でも、アルキレングリコール、グリセリン等の多価アルコールが好ましい。
【００１７】
前記水性ブラックインク全量に対する前記湿潤剤の配合量は、例えば、０重量％〜９５重量％であり、好ましくは、５重量％〜８０重量％であり、さらに好ましくは、５重量％〜５０重量％である。
【００１８】
前記浸透剤は、例えば、グリコールエーテルがあげられる。前記グリコールエーテルは、例えば、エチレングリコールメチルエーテル、エチレングリコールエチルエーテル、エチレングリコール−ｎ−プロピルエーテル、ジエチレングリコールメチルエーテル、ジエチレングリコールエチルエーテル、ジエチレングリコール−ｎ−プロピルエーテル、ジエチレングリコール−ｎ−ブチルエーテル、ジエチレングリコール−ｎ−へキシルエーテル、トリエチレングリコールメチルエーテル、トリエチレングリコールエチルエーテル、トリエチレングリコール−ｎ−プロピルエーテル、トリエチレングリコール−ｎ−ブチルエーテル、プロピレングリコールメチルエーテル、プロピレングリコールエチルエーテル、プロピレングリコール−ｎ−プロピルエーテル、プロピレングリコール−ｎ−ブチルエーテル、ジプロピレングリコールメチルエーテル、ジプロピレングリコールエチルエーテル、ジプロピレングリコール−ｎ−プロピルエーテル、ジプロピレングリコール−ｎ−ブチルエーテル、トリプロピレングリコールメチルエーテル、トリプロピレングリコールエチルエーテル、トリプロピレングリコール−ｎ−プロピルエーテルおよびトリプロピレングリコール−ｎ−ブチルエーテル等があげられる。前記浸透剤は、１種類を単独で用いてもよいし、２種類以上を併用してもよい。
【００１９】
前記水性ブラックインク全量に対する前記浸透剤の配合量は、例えば、０重量％〜２０重量％であり、好ましくは、０．１重量％〜１５重量％であり、より好ましくは、０．５重量％〜１０重量％である。
【００２０】
前記水性ブラックインクは、必要に応じて、さらに、従来公知の添加剤を含んでもよい。前記添加剤としては、例えば、界面活性剤、ｐＨ調整剤、粘度調整剤、表面張力調整剤、防黴剤等があげられる。前記粘度調整剤としては、例えば、ポリビニルアルコール、セルロース、水溶性樹脂等があげられる。
【００２１】
前記水性ブラックインクは、例えば、ブラック着色剤、水および水溶性有機溶剤と、必要に応じて他の添加成分とを、従来公知の方法で均一に混合し、フィルタ等で不溶解物を除去することにより調製できる。
【００２２】
（水性シアンインク）
前述のとおり、前記水性シアンインクは、シアン着色剤、水および水溶性有機溶剤を含む。前記シアン着色剤は、一般式（１）で表される染料を含む。一般式（１）で表される前記染料を含むことで、噴射安定性、耐光性および耐オゾン性に優れた水性シアンインクを得ることができる。一般的に、水性シアンインクは、染料分子の会合性を高くすることで、耐オゾン性を向上させている。しかし、その一方で染料分子の会合度が大きいと、水への溶解性が低いという欠点を有する。このため、インクジェット記録用シアンインクのシアン染料として染料分子の会合性が高い染料を使用した場合、水への溶解性が低いため、インクの長期保存安定性、蒸発性に問題が生ずることが懸念される。即ち、水に対する溶解性が低い染料を使用したインクは、少量の水分蒸発で粘度が高くなってしまうということが懸念され、粘度が高すぎるとインクジェットヘッド中での流路抵抗が大きくなり、インクを安定に噴射することが困難になる。他方、一般式（１）で表される前記染料は、染料分子との会合性が高く、耐オゾン性に優れていることに加え、水への溶解性が良好であるため、噴射安定性にも優れるという効果がある。ただし、このメカニズムは推定であり、本発明を何ら限定しない。
【００２３】
一般式（１）で表される前記染料は、環Ａ１、Ａ２およびＡ３がすべて２，３−ピリジン環または３，２−ピリジン環である化合物であってもよいし、環Ａ１、Ａ２およびＡ３のうち二つが２，３−ピリジン環または３，２−ピリジン環であり、残り一つがベンゼン環である化合物であってもよいし、環Ａ１、Ａ２およびＡ３のうち一つが２，３−ピリジン環または３，２−ピリジン環であり、残り二つがベンゼン環である化合物であってもよい。
一般式（１）で表される前記染料は、単一の前記化合物で構成されていてもよいし、２種以上の前記化合物を含む混合物であってもよい。
【００２４】
一般式（１）で表される前記染料の好ましい具体例としては、化学式（１−Ａ）〜（１−Ｅ）で表される化合物があげられる。
【００２５】
【化２】
0005682748.tif 000003
化学式（１−Ａ）において、
環Ａ１、Ａ２およびＡ３は、それぞれ独立に、２，３−ピリジン環および／または３，２−ピリジン環であり、
ａは、１．０であり、ｂは、１．８であり、ｃは、１．２であり、ａ、ｂおよびｃは、混合物における平均値である。
【００２６】
【化３】
0005682748.tif 000004
化学式（１−Ｂ）において、
環Ａ１およびＡ２は、それぞれ独立に、２，３−ピリジン環および／または３，２−ピリジン環であり、環Ａ３は、ベンゼン環であり、
ａは、２．４であり、ｂは、０．６であり、ｃは、１．０であり、ａ、ｂおよびｃは、混合物における平均値である。
【００２７】
【化４】
0005682748.tif 000005
化学式（１−Ｃ）において、
環Ａ１、Ａ２およびＡ３は、それぞれ独立に、２，３−ピリジン環および／または３，２−ピリジン環であり、
ａは、３．０であり、ｂは、０．２であり、ｃは、０．８であり、ａ、ｂおよびｃは、混合物における平均値である。
【００２８】
【化５】
0005682748.tif 000006
化学式（１−Ｄ）において、
環Ａ１は、ベンゼン環であり、環Ａ２およびＡ３は、それぞれ独立に、２，３−ピリジン環および／または３，２−ピリジン環であり、
ａは、１．８であり、ｂは、０．９であり、ｃは、１．３であり、ａ、ｂおよびｃは、混合物における平均値である。
【００２９】
【化６】
0005682748.tif 000007
化学式（１−Ｅ）において、
環Ａ１、Ａ２およびＡ３は、それぞれ独立に、２，３−ピリジン環および／または３，２−ピリジン環であり、
ａは、１．１であり、ｂは、１．３であり、ｃは、１．６であり、ａ、ｂおよびｃは、混合物における平均値である。
【００３０】
一般式（１）で表される前記染料の配合量は、特に制限されないが、前記水性シアンインク全量に対し、２重量％〜６重量％であることが好ましい。
【００３１】
前記シアン着色剤は、一般式（１）で表される前記染料のみで構成されていてもよいし、さらに他の染料および顔料等を含んでもよい。
【００３２】
前記水およびその配合量は、前述の水性ブラックインクにおける水およびその配合量と同様である。
【００３３】
前記水溶性有機溶剤およびその配合量は、前述の水性ブラックインクにおける水溶性有機溶剤およびその配合量と同様である。
【００３４】
前記水性シアンインクは、必要に応じて、さらに、従来公知の添加剤を含んでもよい。前記添加剤も、前述の水性ブラックインクにおける添加剤と同様である。
【００３５】
前記水性シアンインクは、例えば、シアン着色剤、水および水溶性有機溶剤と、必要に応じて他の添加成分とを、従来公知の方法で均一に混合し、フィルタ等で不溶解物を除去することにより調製できる。
【００３６】
本発明のインクジェット記録用水性インクセットは、前記水性ブラックインクおよび前記水性シアンインクのみで構成されていてもよいし、さらに他の色の水性インクを含んでもよい。前記他の色の水性インクとしては、例えば、水性イエローインク、水性マゼンタインク、水性レッドインク、水性グリーンインク、水性ブルーインク、着色剤濃度が低い水性ライトインク（水性ライトブラックインク、水性ライトシアンインク、水性ライトイエローインク、水性ライトマゼンタインク、水性ライトレッドインク、水性ライトグリーンインク、水性ライトブルーインク等）等があげられる。フルカラー記録に対応可能となることから、本発明の水性インクセットは、水性イエローインクおよび水性マゼンタインクを含むことが好ましい。
【００３７】
つぎに、本発明において、インクジェット記録用水性インクセットは、インクカートリッジとして提供することも可能である。例えば、本発明のインクカートリッジは、水性ブラックインクおよび水性シアンインクのそれぞれの収納部を有するインクカートリッジであって、前記水性ブラックインクおよび前記水性シアンインクが、本発明のインクジェット記録用水性インクセットを構成する水性ブラックインクおよび水性シアンインクであることを特徴とする。本発明のインクカートリッジは、さらに、前記他の色の水性インクの収納部を有してもよい。
【００３８】
本発明のインクカートリッジは、１色の水性インクの収納部を有するインクカートリッジが複数集まったインクカートリッジ集合体であることが好ましい。ただし、本発明はこれに限定されない。本発明のインクカートリッジは、各色の水性インクの収納部を形成するようにその内部が間仕切りされた一体型のインクカートリッジであってもよい。本発明のインクカートリッジの本体としては、例えば、従来公知のものを使用できる。
【００３９】
つぎに、本発明のインクジェット記録方法およびインクジェット記録装置について説明する。
【００４０】
本発明のインクジェット記録方法は、記録媒体に水性インクセットを構成する水性インクをインクジェット方式により吐出して記録するインクジェット記録方法であって、前記水性インクセットが、本発明のインクジェット記録用水性インクセットであることを特徴とする。
【００４１】
本発明のインクジェット記録装置は、インクセット収容部およびインク吐出手段を含むインクジェット記録装置であって、前記インクセット収容部に、本発明のインクジェット記録用水性インクセットが収容され、前記インクジェット記録用水性インクセットを構成する水性ブラックインクおよび水性シアンインクが、それぞれ、前記インク吐出手段によって記録媒体に吐出されることを特徴とする。
【００４２】
本発明のインクジェット記録方法は、例えば、本発明のインクジェット記録装置を用いて実施可能である。前記記録は、印字、印画、印刷等を含む。
【００４３】
図１に、本発明のインクジェット記録装置の一例の構成を示す。図示のとおり、このインクジェット記録装置１は、４つのインクカートリッジ２と、インク吐出手段（インクジェットヘッド）３と、ヘッドユニット４と、キャリッジ５と、駆動ユニット６と、プラテンローラ７と、パージ装置８とを主要な構成要素として含む。
【００４４】
前記４つのインクカートリッジ２は、ブラック、シアン、イエローおよびマゼンタの４色の水性インクを、それぞれ１色ずつ含む。例えば、前記水性ブラックインクおよび前記水性シアンインクが、本発明の水性インクセットを構成する水性ブラックインクおよび水性シアンインクである。その他の水性インクは、一般的な水性インクを用いてよい。前記ヘッドユニット４に設置された前記インクジェットヘッド３は、記録媒体（例えば、記録用紙）Ｐに記録を行う。前記キャリッジ５には、前記４つのインクカートリッジ２および前記ヘッドユニット４が搭載される。前記駆動ユニット６は、前記キャリッジ５を直線方向に往復移動させる。前記駆動ユニット６としては、例えば、従来公知のものを使用できる（例えば、特開２００８−２４６８２１号公報参照）。前記プラテンローラ７は、前記キャリッジ５の往復方向に延び、前記インクジェットヘッド３と対向して配置されている。
【００４５】
前記記録用紙Ｐは、例えば、このインクジェット記録装置１の側方または下方に設けられた給紙カセット（図示せず）から給紙される。前記記録用紙Ｐは、前記インクジェットヘッド３と、前記プラテンローラ７との間に導入される。導入された前記記録用紙Ｐに、前記インクジェットヘッド３から吐出されるインクにより所定の記録がされる。記録された前記記録用紙Ｐは、前記インクジェット記録装置１から排紙される。なお、図１においては、前記記録用紙Ｐの給紙機構および排紙機構の図示を省略している。
【００４６】
前記パージ装置８は、前記インクジェットヘッド３の内部に溜まる気泡等を含んだ不良インクを吸引する。前記パージ装置８としては、例えば、従来公知のものを使用できる（例えば、特開２００８−２４６８２１号公報参照）。
【００４７】
前記パージ装置８の前記プラテンローラ７側には、前記パージ装置８に隣接してワイパ部材２０が配設されている。前記ワイパ部材２０は、へら状に形成されており、前記キャリッジ５の移動に伴って、前記インクジェットヘッド３のノズル形成面を拭うものである。このワイパ部材２０によりノズル形成面を拭う際に、本発明の水性インクセットでは、凝集が生じない。図１において、キャップ１８は、インクの乾燥を防止するため、記録が終了すると前記リセット位置に戻される前記インクジェットヘッド３の複数のノズルを覆うものである。
【００４８】
前記インクジェット記録装置において、前記４つのインクカートリッジは、複数のキャリッジに搭載されていてもよい。また、前記インクカートリッジは、前記キャリッジには搭載されず、インクジェット記録装置内に配置、固定されていてもよい。この態様においては、例えば、前記インクカートリッジと、前記キャリッジに搭載された前記ヘッドユニットとが、チューブ等により連結され、前記インクカートリッジから前記ヘッドユニットに前記インクが供給される。
【実施例】
【００４９】
つぎに、本発明の実施例について比較例と併せて説明する。なお、本発明は、下記の実
施例および比較例により限定および制限されない。
【００５０】
［水性ブラックインクの調製］
水性ブラックインク組成（表１および表２）における、自己分散型カーボンブラックの水分散体を除く成分を、均一に混合しインク溶媒を得た。つぎに、前記自己分散型カーボンブラックの水分散体に前記インク溶媒を加え、均一に混合した。その後、得られた混合物を、東洋濾紙（株）製のセルロースアセテートタイプメンブレンフィルタ（孔径３．００μｍ）を用いてろ過することで、水性ブラックインクＢｋ１〜Ｂｋ３を得た。
【００５１】
［水性シアンインクの調製］
水性シアンインク組成（表１および表２）の各成分を、均一に混合した。その後、得られた混合物を、東洋濾紙（株）製の親水性ポリテトラフルオロエチレン（ＰＴＦＥ）タイプメンブレンフィルタ（孔径０．２０μｍ）を用いてろ過することで、水性シアンインクＣ１〜Ｃ１０およびＣ１１ｃ〜Ｃ２６ｃを得た。なお、表１および表２において、染料（１−Ａ）〜（１−Ｅ）は、それぞれ、化学式（１−Ａ）〜（１−Ｅ）で表される化合物であり、染料（２−Ａ）〜（２−Ｅ）は、それぞれ、化学式（２−Ａ）〜（２−Ｅ）で表される化合物であり、染料（３−Ａ）〜（３−Ｃ）は、それぞれ、化学式（３−Ａ）〜（３−Ｃ）で表される化合物であり、化学式（２−Ａ）〜（２−Ｅ）および（３−Ａ）〜（３−Ｃ）において、Ｐｃ（Ｃｕ）は、一般式（Ｐｃ）で表される銅フタロシアニン核である。
【００５２】
【化７】
0005682748.tif 000008
【化８】
0005682748.tif 000009
【化９】
0005682748.tif 000010
【化１０】
0005682748.tif 000011
【化１１】
0005682748.tif 000012
【化１２】
0005682748.tif 000013
【化１３】
0005682748.tif 000014
【化１４】
0005682748.tif 000015
【化１５】
0005682748.tif 000016
【００５３】
［実施例１〜１０および比較例１〜１６］
〔インクジェット記録用水性インクセットの構成〕
表１および表２に示すように水性ブラックインクおよび水性シアンインクを組み合わせて、インクジェット記録用水性インクセットを構成した。
【００５４】
〔インクジェット記録用水性インクセットの評価〕
実施例および比較例の水性インクセットについて、（ａ）凝集性評価、（ｂ）水性シアンインクの噴射安定性（シアン噴射安定性）評価、（ｃ）水性シアンインクの耐光性（シアン耐光性）評価、（ｄ）水性シアンインクの耐オゾン性（シアン耐オゾン性）評価および（ｅ）総合評価を、下記の方法により行った。なお、（ｃ）シアン耐光性評価および（ｄ）シアン耐オゾン性評価に用いるサンプルは、つぎのようにして準備した。
【００５５】
〔サンプル調製〕
まず、実施例および比較例の水性インクセットを構成する水性シアンインクを、インクカートリッジに充填した。ついで、前記インクカートリッジを、ブラザー工業（株）製のインクジェットプリンタ搭載デジタル複合機ＤＣＰ−３８５Ｃに装着した。つぎに、ブラザー工業（株）製の写真光沢紙ＢＰ７１ＧＡに前記水性シアンインクの単色グラデーションサンプルをプリントし、初期ＯＤ値１．０の単色パッチを得た。前記ＯＤ値は、Ｇｒｅｔａｇ  Ｍａｃｂｅｔｈ社製の分光測色計Ｓｐｅｃｔｒｏｌｉｎｏ（光源：Ｄ６５；視野：２°；ｓｔａｔｕｓ  Ａ）により測定した。
【００５６】
（ａ）凝集性評価
まず、図２（Ａ）に示すように、各実施例および各比較例の水性ブラックインク２２と、水性シアンインク２３とを、それぞれ、３μＬずつスライドガラス２１上に滴下した。ついで、図２（Ｂ）に示すように、前記滴下した両インクをカバーガラス２４で覆うことで、前記両インクを接触させた。このようにして作製したプレパラートの前記両インクの界面２５を、光学顕微鏡（２００倍）で観察し、下記評価基準に従って評価した。なお、この凝集性評価の結果が良好であれば、ワイパ部材によりノズル形成面を拭う際に凝集が生じることがなく、吐出安定性に優れた水性インクセットであると判断できる。
【００５７】
凝集性評価  評価基準
Ｇ  ：前記両インクの界面２５に、粒状の凝集物が全く見られないか、あるいはごくわずかに見られた。
ＮＧ：前記両インクの界面２５に、粒状の凝集物が見られた。
【００５８】
（ｂ）シアン噴射安定性評価
実施例および比較例の水性インクセットを構成する水性シアンインクについて、前記インクジェットプリンタ搭載デジタル複合機ＤＣＰ−３８５Ｃを使用し、富士通コワーコ（株）製のオフィス用紙Ｗ（記録用紙）上に、１億ドット（約３万枚）の連続記録を行った。前記連続記録の結果を、下記の評価基準に従って評価した。不吐出とは、インクジェットヘッドのノズルが目詰まりし、前記水性シアンインクが吐出されない状態である。吐出曲がりとは、インクジェットヘッドのノズルの一部が目詰まりし、前記水性シアンインクが、前記記録用紙に対して垂直に吐出されず、斜めに吐出される状態である。
【００５９】
シアン噴射安定性評価  評価基準
Ｇ  ：連続記録中において、不吐出および吐出曲がりが全くなかった。
ＮＧ：連続記録中において、不吐出若しくは吐出曲がりがあった。
【００６０】
（ｃ）シアン耐光性評価
スガ試験機（株）製の強エネルギーキセノンウェザーメーターＳＣ７５０−ＷＮを用いて、槽内温度２５℃、槽内相対湿度５０％、照度９３ｋｌｘの条件下、前記単色パッチにキセノンランプ光を１００時間照射した。ついで、前記照射後の前記単色パッチのＯＤ値を、前述と同様にして、測定した。つぎに、下記式（Ｉ）によりＯＤ値減少率（％）を求め、シアン耐光性を、下記の評価基準に従って評価した。なお、前記ＯＤ値減少率が小さいほど、画質の劣化が少なく、シアン耐光性に優れていたこととなる。
ＯＤ値減少率（％）＝｛（Ｘ−Ｙ）／Ｘ｝×１００      ・・・（Ｉ）
Ｘ：１．０（初期ＯＤ値）
Ｙ：照射後のＯＤ値
【００６１】
シアン耐光性評価  評価基準
Ｇ  ：ＯＤ値減少率が、２０％未満
ＮＧ：ＯＤ値減少率が、２０％以上
【００６２】
（ｄ）耐オゾン性評価
スガ試験機（株）製のオゾンウェザーメーターＯＭＳ−Ｈを用いて、オゾン濃度１ｐｐｍ、槽内温度２４℃、槽内相対湿度６０％の条件下に前記単色パッチを４０時間放置した。ついで、前記放置後の前記単色パッチのＯＤ値を、前述と同様にして、測定した。つぎに、下記式（ＩＩ）によりＯＤ値減少率（％）を求め、シアン耐オゾン性を、下記の評価基準に従って評価した。なお、前記ＯＤ値減少率が小さいほど、画質の劣化が少なく、シアン耐オゾン性に優れていたこととなる。
ＯＤ値減少率（％）＝｛（Ｘ−Ｙ）／Ｘ｝×１００      ・・・（ＩＩ）
Ｘ：１．０（初期ＯＤ値）
Ｙ：放置後のＯＤ値
【００６３】
シアン耐オゾン性評価  評価基準
Ｇ  ：ＯＤ値減少率が、２０％未満
ＮＧ：ＯＤ値減少率が、２０％以上
【００６４】
（ｅ）総合評価
各水性インクセットについて、前記（ａ）〜（ｄ）の結果から、下記の評価基準に従って総合評価を行った。
【００６５】
総合評価  評価基準
Ｇ  ：全ての評価結果がＧであった。
ＮＧ：評価結果のいずれかにＮＧがあった。
【００６６】
実施例の水性インクセットの構成および評価結果を、表１に示す。また、比較例の水性インクセットの構成および評価結果を、表２に示す。
【００６７】
【表１】
0005682748.tif 000017
【００６８】
【表２】
0005682748.tif 000018
【００６９】
表１に示すとおり、実施例１〜１０の水性インクセットは、凝集性評価、シアン噴射安定性評価、シアン耐光性評価およびシアン耐オゾン性評価のすべての結果が、良好であった。
【００７０】
一方、表２に示すとおり、比較例１および２の水性インクセットは、水性ブラックインクにリン酸基により修飾された自己分散型カーボンブラックを用いているため、凝集性評価の結果が劣っていた。
【００７１】
比較例３〜７の水性インクセットは、水性シアンインクに含まれるシアン着色剤が染料（２−Ａ）〜（２−Ｅ）であるため、シアン噴射安定性評価の結果が劣っていた。
【００７２】
比較例８〜１０の水性インクセットは、水性シアンインクに含まれるシアン着色剤が染料（３−Ａ）〜（３−Ｃ）であるため、シアン耐オゾン性評価の結果が劣っていた。
【００７３】
比較例１１〜１３の水性インクセットは、水性シアンインクに含まれるシアン着色剤がＣ．Ｉ．ダイレクトブルー１９９またはＣ．Ｉ．ダイレクトブルー８６であるため、凝集性評価およびシアン耐オゾン性評価の結果が劣っていた。
【００７４】
比較例１４〜１６の水性インクセットは、水性シアンインクに含まれるシアン着色剤がＣ．Ｉ．アシッドブルー９またはＣ．Ｉ．アシッドブルー７４であるため、凝集性評価、シアン耐光性評価およびシアン耐オゾン性評価の結果が劣っていた。
【産業上の利用可能性】
【００７５】
以上のように、本発明の水性インクセットは、染料シアンインクの耐光性、耐オゾン性および噴射安定性に優れ、且つ、顔料ブラックインクと染料シアンインクとの非凝集性にも優れる。本発明の水性インクセットの用途は、特に限定されず、各種のインクジェット記録に広く適用可能である。
【符号の説明】
【００７６】
１          インクジェット記録装置
２          インクカートリッジ
３          インク吐出手段（インクジェットヘッド）
４          ヘッドユニット
５          キャリッジ
６          駆動ユニット
７          プラテンローラ
８          パージ装置
２１        スライドガラス
２２        水性ブラックインク
２３        水性シアンインク
２４        カバーガラス
２５        界面
【図１】
0005682748.tif 000020
【図２】
0005682748.tif 000021